(57)【特許請求の範囲】
【請求項１】
セルロース繊維の一部の水酸基が下記式（１）で表される置換基によって修飾されている硫酸化セルロース繊維と、水溶性セルロースと、を含有し、
前記硫酸化セルロース繊維は、以下の（Ａ）から（Ｄ）の条件を満たすことを特徴とする、セルロース組成物。
（Ａ）数平均繊維径が２ｎｍ以上５００ｎｍ以下
（Ｂ）平均アスペクト比が５０以上３０００以下
（Ｃ）セルロースＩ型結晶構造を有する
（Ｄ）前記硫酸化セルロース繊維の含有量に対する前記置換基の含有量（置換基の含有量［ｍｍｏｌ］／硫酸化セルロース繊維の含有量［ｇ］）が、０．０１ｍｍｏｌ／ｇ以上３．０ｍｍｏｌ／ｇ以下
【化１】
0006831935.tif 000010
〔式中、Ｍは水素イオン、金属イオン、アミン、又はオニウムイオンを示す。〕
【請求項２】
前記水溶性セルロースは、２０℃１気圧下において、水に対して、３ｇ／Ｌ以上溶解することを特徴とする、請求項１に記載のセルロース組成物。
【請求項３】
前記水溶性セルロースの一部がアニオン性官能基によって置換されていることを特徴とする、請求項１又は請求項２に記載のセルロース組成物。
【請求項４】
前記硫酸化セルロース繊維の質量に対して、前記硫酸化セルロース繊維の含有量に対する前記水溶性セルロースの含有量の割合（水溶性セルロースの含有量［ｇ］／硫酸化セルロース繊維の含有量［ｇ］）が、０．００１％以上５００％以下であることを特徴とする、請求項１から請求項３のいずれか１項に記載のセルロース組成物。
【請求項５】
前記硫酸化セルロース繊維の含有量に対する前記置換基の含有量（置換基の含有量［ｍｍｏｌ］／硫酸化セルロース繊維の含有量［ｇ］）が、１．２ｍｍｏｌ／ｇ以上２．７ｍｍｏｌ／ｇ以下であることを特徴とする、請求項１から請求項４のいずれか１項に記載のセルロース組成物。
【請求項６】
前記硫酸化セルロース繊維の結晶化度が５０％以上９８％以下であることを特徴とする、請求項１から請求項５のいずれか１項に記載のセルロース組成物。
【発明の詳細な説明】
【技術分野】
【０００１】
本発明は、セルロース組成物及びセルロース組成物の製造方法に関する。
【背景技術】
【０００２】
一般に、セルロース繊維は、食品、化粧品、機能紙、樹脂補強材等の原料として用いられている。また、セルロース繊維の表面を化学修飾した化学修飾セルロース繊維は水中での分散が容易となるため、原料としてのセルロース繊維が様々な分野で使われるようになっている。
【０００３】
セルロースを化学修飾したものの一つとして硫酸化セルロースがある。特許文献１では、無水硫酸を硫酸化試薬として用いてセルロースを硫酸エステル化することによって、粒子状の硫酸化セルロースを調製している。
【先行技術文献】
【特許文献】
【０００４】
【特許文献１】特開２００７−９２０３４号公報
【発明の概要】
【発明が解決しようとする課題】
【０００５】
しかしながら、特許文献１に記載の硫酸化セルロースは、酸度の高い無水硫酸を製造時に用いるために、重合度が低下し、この結果として、粘度が低下するという課題があった。また、一般に、セルロースナノファイバーは繊維の配向性を有するため、一般的な撹拌羽により一定方向に長期撹拌を続けると、繊維が配向することによって粘度が低下してしまうという課題があった。
【０００６】
また、一般に、所望のサイズのセルロース繊維を製造するために、高圧条件下において解繊処理が行われているが、より簡便に所望のサイズのセルロース繊維を製造する方法の開発が望まれていた。
【課題を解決するための手段】
【０００７】
本発明は、上記の課題の少なくとも一つを解決するためになされたものであり、以下の形態として実現することができる。
【０００８】
（１）本発明の一形態によれば、セルロース組成物が提供される。このセルロース組成物は、セルロース繊維の一部の水酸基が下記式（１）で表される置換基によって修飾されている硫酸化セルロース繊維と、水溶性セルロースと、を含有することを特徴とする。
【０００９】
【化１】
0006831935.tif 000002
〔式中、Ｍは水素イオン、金属イオン、アミン、又はオニウムイオンを示す。〕
【００１０】
この形態のセルロース組成物によれば、水溶性セルロースを含まない場合と比較して、水溶性セルロースが解繊助剤として働くため、従来よりも簡便な方法で解繊処理を行うことができる。
【００１１】
（２）上記形態のセルロース組成物において、前記硫酸化セルロース繊維は、以下の（Ａ）から（Ｄ）の条件を満たしてもよい。
（Ａ）数平均繊維径が２ｎｍ以上５００ｎｍ以下
（Ｂ）平均アスペクト比が５０以上３０００以下
（Ｃ）セルロースＩ型結晶構造を有する
（Ｄ）前記硫酸化セルロース繊維の含有量に対する前記置換基の含有量（置換基の含有量［ｍｍｏｌ］／硫酸化セルロース繊維の含有量［ｇ］）が、０．０１ｍｍｏｌ／ｇ以上３．０ｍｍｏｌ／ｇ以下
【００１２】
この形態のセルロース組成物によれば、長期撹拌における粘度低下を防ぐことが可能になる。
【００１３】
（３）上記形態のセルロース組成物において、前記水溶性セルロースは、２０℃１気圧下において、水に対して、３ｇ／Ｌ以上溶解してもよい。
【００１４】
この形態のセルロース組成物によれば、硫酸化セルロース繊維に対する解繊助剤効果に優れる。
【００１５】
（４）上記形態のセルロース組成物において、前記水溶性セルロースの一部がアニオン性官能基によって置換されていてもよい。
【００１６】
この形態のセルロース組成物によれば、硫酸化セルロース繊維に対する解繊助剤効果に優れる。
【００１７】
（５）上記形態のセルロース組成物において、前記硫酸化セルロース繊維の含有量に対する前記水溶性セルロースの含有量の割合（水溶性セルロースの含有量［ｇ］／硫酸化セルロース繊維の含有量［ｇ］）が、０．００１％以上５００％以下であってもよい。
【００１８】
この形態のセルロース組成物によれば、解繊助剤としての効果や配向阻害効果を向上させることができる。
【００１９】
（６）上記形態のセルロース組成物において、前記硫酸化セルロース繊維の含有量に対する前記置換基の含有量（置換基の含有量［ｍｍｏｌ］／硫酸化セルロース繊維の含有量［ｇ］）が、１．５ｍｍｏｌ／ｇ以上２．７ｍｍｏｌ／ｇ以下であってもよい。
【００２０】
この形態のセルロース組成物によれば、セルロース繊維構造の保持効果を高めることができる。
【００２１】
（７）上記形態のセルロース組成物において、前記硫酸化セルロース繊維の結晶化度が５０％以上９８％以下であってもよい。
【００２２】
この形態のセルロース組成物によれば、増粘性や沈降抑制効果を向上させることができる。
【００２３】
（８）本発明の一形態によれば、セルロース組成物の製造方法が提供される。このセルロース組成物の製造方法は、セルロース繊維の一部の水酸基が下記式（１）で表される置換基によって修飾されている硫酸化セルロース繊維と、水溶性セルロースと、を含有する溶液を混合する工程を備えることを特徴とする。
【００２４】
【化２】
0006831935.tif 000003
〔式中、Ｍは水素イオン、金属イオン、アミン、又はオニウムイオンを示す。〕
【００２５】
この形態のセルロース組成物の製造方法によれば、水溶性セルロースを含まない場合と比較して、簡便に解繊を行うことができる。
【００２６】
なお、本発明は、種々の形態で実現することが可能であり、例えば、セルロース組成物を含む増粘剤等の態様で実現することができる。
【図面の簡単な説明】
【００２７】
【図１】繊維径の測定方法を説明する図。
【発明を実施するための形態】
【００２８】
Ａ．セルロース組成物
本発明の一実施形態であるセルロース組成物は、セルロース繊維の一部の水酸基が下記式（１）で表される置換基によって修飾されている硫酸化セルロース繊維と、水溶性セルロースと、を含有する。下記式（１）では、波線部分がセルロース分子を表す。つまり、硫酸化セルロース繊維は、セルロース中の水酸基の酸素原子に対して、水素原子の代わりに−ＳＯ３−Ｍが結合した構造を有し、セルロース繊維表面に硫酸基が導入されている。
【００２９】
【化３】
0006831935.tif 000004
〔式中、Ｍは水素イオン、金属イオン、アミン、又はオニウムイオンを示す。〕
【００３０】
本実施形態のセルロース組成物によれば、水溶性セルロースを含まない場合と比較して、水溶性セルロースが解繊助剤として働くため、従来よりも簡便な方法で解繊処理を行うことができる。
【００３１】
また、本発明の他の実施形態であるセルロース組成物（以下、単に「セルロース組成物」とも呼ぶ）の硫酸化セルロース繊維は、以下の（Ａ）から（Ｄ）の条件を満たす。
（Ａ）数平均繊維径が２ｎｍ以上５００ｎｍ以下
（Ｂ）平均アスペクト比が５０以上３０００以下
（Ｃ）セルロースＩ型結晶構造を有する
（Ｄ）前記硫酸化セルロース繊維の含有量に対する前記置換基の含有量（置換基の含有量［ｍｍｏｌ］／硫酸化セルロース繊維の含有量［ｇ］）が、０．０１ｍｍｏｌ／ｇ以上３．０ｍｍｏｌ／ｇ以下
【００３２】
セルロース組成物の形態は、特に限定されず、例えば、サスペンション、エマルション等の分散体、溶液、スラリー、粉体等であってよく、ローション、クリーム、ゲル、バーム等と呼ばれるものを含む。また、噴射剤等と共に充填されエアゾールとして塗布される形態であってもよい。
【００３３】
本実施形態のセルロース組成物によれば、長期撹拌における粘度低下を防ぐことが可能になる。このような効果を奏するメカニズムは定かではないが、水溶性セルロースによって、硫酸化セルロース繊維の配向が一部において阻害されるためと推定される。
【００３４】
［硫酸化セルロース繊維］
本明細書において、「硫酸化セルロース繊維」とは、セルロース繊維の一部の水酸基が下記式（１）で表される置換基によって修飾されているセルロース繊維を示す。下記式（１）では、波線部分がセルロース分子を表す。つまり、硫酸化セルロース繊維は、セルロース中の水酸基の酸素原子に対して、水素原子の代わりに−ＳＯ３−Ｍが結合した構造を有し、セルロース繊維表面に硫酸基が導入されている。
【００３５】
【化４】
0006831935.tif 000005
【００３６】
ここで、上述のＭは、水素イオン、金属イオン、アミン、又はオニウムイオンを示す。Ｍは、１価から３価の陽イオンが例示できる。ここで、Ｍが２価又は３価の陽イオンの場合、当該陽イオンは、２つ又は３つの−ＯＳＯ３−との間でイオン結合を形成する。
【００３７】
金属イオンとしては、例えば、アルカリ金属イオン、アルカリ土類金属イオン、遷移金属イオン、その他の金属イオンが挙げられる。ここで、アルカリ金属としては、特に限定されないが、例えば、リチウム、ナトリウム、カリウム、ルビジウム、セシウム等が挙げられる。アルカリ土類金属としては、特に限定されないが、例えば、カルシウム、ストロンチウム等が挙げられる。遷移金属としては、特に限定されないが、例えば、鉄、ニッケル、パラジウム、銅、銀等が挙げられる。その他の金属としては、例えば、ベリリウム、マグネシウム、亜鉛、アルミニウム等が挙げられる。
【００３８】
アミンとしては、例えば、１〜３級アミンが挙げられる。ここで、１〜３級アミンとしては、特に限定されないが、例えば、メチルアミン、ジメチルアミン、トリメチルアミン、トリエチルアミン、モノエタノールアミン，ジエタノールアミン，トリエタノールアミン、プロピルアミン、ｓｅｃ−ブチルアミン、ｔｅｒｔ−ブチルアミン、ペンチルアミン、ｔｅｒｔ−ペンチルアミン、ジブチルアミン、２−エチルへキシルアミン、ジへキシルアミン、トリへキシルアミン、オクチルアミン、ドデシルアミン、プロぺニルアミン、イソブテニルアミン等が挙げられる。
【００３９】
オニウムイオンとしては、特に限定されないが、例えば、アンモニウムイオンやホスホニウムイオン等が挙げられる。アンモニウムイオンとしては、ＮＨ４＋だけでなく、ＮＨ４＋の１つ以上の水素原子が有機基に置き換わってできる各種アミン由来のアンモニウムイオンが挙げられる。アンモニウムイオンとしては、例えば、ＮＨ４＋、第四級アンモニウムカチオン、アルカノールアミンイオン、ピリジニウムイオン等が挙げられる。ホスホニウムイオンとしては、第４級ホスホニウムカチオン等が挙げられる。
【００４０】
Ｍで表される陽イオンとしては、保存安定性の観点から、ナトリウムイオン、カリウムイオン、カルシウムイオン、第四級アンモニウムカチオンの少なくとも一つが好ましい。Ｍで表される陽イオンは、いずれか１種でもよいが、２種以上を組み合わせてもよい。
【００４１】
（置換基の含有量）
本実施形態の硫酸化セルロース繊維において、硫酸化セルロース繊維１ｇあたりにおける前記式（１）で表される置換基の含有量（置換基の含有量［ｍｍｏｌ］／硫酸化セルロース繊維の含有量［ｇ］）は、０．０１ｍｍｏｌ／ｇ以上３．０ｍｍｏｌ／ｇ以下である。セルロース結晶構造の保持効果を高めるという観点から、この含有量は、より好ましくは２．８ｍｍｏｌ／ｇ以下であり、さらに好ましくは２．７ｍｍｏｌ／ｇ以下であり、特に好ましくは２．５ｍｍｏｌ／ｇ以下である。また、セルロース繊維の表面を置換基で覆うという観点から、この含有量は、０．０５ｍｍｏｌ以上／ｇであることが好ましく、より好ましくは０．１ｍｍｏｌ／ｇ以上であり、さらに好ましくは１．０ｍｍｏｌ／ｇ以上であり、特に好ましくは１．２ｍｍｏｌ／ｇ以上である。
【００４２】
本明細書において、置換基の含有量は、電位差滴定により算出される値であり、例えば、洗浄により原料として用いた変性化剤や、それらの加水分解物等の副生成物を除去した後、電位差測定の分析を行って算出することができる。具体的には、後述の実施例に記載の方法により測定することができる。
【００４３】
（結晶化度）
本実施形態の硫酸化セルロース繊維は、セルロースＩ型結晶構造を有するものであり、硫酸化セルロース繊維の結晶化度が５０％以上であることが好ましい。結晶化度が５０％以上であることにより、セルロース結晶構造に由来する特性をより効果的に発現することができる結果として、増粘性や沈降抑制効果を向上させることができる。結晶化度は、より好ましくは６０％以上、さらに好ましくは６５％以上であり、７０％以上でもよい。結晶化度の上限は特に限定されないが、硫酸エステル化反応の反応効率を向上させる観点から、９８％以下が好ましく、より好ましくは９５％以下であり、更に好ましくは９０％以下であり、特に好ましくは８５％以下である。
【００４４】
本明細書において、セルロースの結晶化度は、Ｘ線回折法による回折強度値からＳｅｇａｌ法により算出したセルロースＩ型結晶化度であり、下記式により定義される。
セルロースＩ型結晶化度（％）＝〔（Ｉ２２．６−Ｉ１８．５）／Ｉ２２．６〕×１００
〔式中、Ｉ２２．６は、Ｘ線回折における格子面（２００面）（回折角２θ＝２２．６°）の回折強度を示し、Ｉ１８．５は、アモルファス部（回折角２θ＝１８．５°）の回折強度を示す。〕
なお、セルロースＩ型とは天然セルロースの結晶型のことであり、セルロースＩ型結晶化度とは、セルロース全体のうち結晶領域量の占める割合のことを意味する。
【００４５】
（数平均繊維径）
硫酸化セルロース繊維の数平均繊維径は２ｎｍ以上５００ｎｍ以下であるが、好ましくは２ｎｍ以上１５０ｎｍ以下であり、より好ましくは２ｎｍ以上１００ｎｍ以下であり、特に好ましくは３ｎｍ以上８０ｎｍ以下である。数平均繊維径が２ｎｍ未満であると、セルロースが溶解してナノファイバーとして得られず、高い増粘性や優れたスプレー性などの効果が得られない虞がある。一方、数平均繊維径が５００ｎｍ超の場合、繊維が太すぎるため、高い増粘性や優れたスプレー性などの効果が得られない虞がある。硫酸化セルロース繊維の最大繊維径は、高い増粘性と優れたスプレー性を発揮する観点から、１０００ｎｍ以下であることが好ましく、特に好ましくは５００ｎｍ以下である。
【００４６】
図１は、繊維径の測定方法を説明する図である。繊維径は、１本の繊維Ｆの長手方向に直交する線と繊維の外周との２つの交点間の距離を測定することにより、求めることができる。つまり、繊維径は、図１で示す点Ｐ１と点Ｐ２との間の距離を示す。繊維長は、繊維の全体が観察画像中に写っている繊維の長さを測定することにより、求めることができる。繊維の長さを測定する際、繊維に折れ曲がりがある場合は、例えば、折れ曲がり点が１点であれば、一端から折れ曲がり点までの長さと、この折れ曲がり点から他端までの長さの合計値を繊維長とする。なお、繊維径及び繊維長は少なくとも２５本以上の繊維を観察する。また、大きな繊維径の繊維を含む場合には、ガラス上へキャストした表面の走査型電子顕微鏡（ＳＥＭ）像や光学顕微鏡像を観察してもよい。そして、構成する繊維の大きさに応じて５０００倍、１００００倍あるいは５００００倍のいずれかの倍率で電子顕微鏡画像による観察を行ってもよい。このようにして得られた繊維径及び繊維長のデータにより、数平均繊維長および数平均繊維径を算出する。
【００４７】
（平均アスペクト比）
上記硫酸化セルロース繊維の平均アスペクト比は５０以上３０００以下であるが、好ましくは２０００以下、より好ましくは１０００以下であり、好ましくは１００以上、より好ましくは２００以上である。平均アスペクト比が５０未満であると増粘性が低くなるという問題が生じる。
【００４８】
上記硫酸化セルロース繊維の平均アスペクト比は、先に述べた方法に従って得られた数平均繊維径および数平均繊維長を用いて、下記の式により算出される。
平均アスペクト比＝数平均繊維長［ｎｍ］／数平均繊維径［ｎｍ］
【００４９】
［硫酸化セルロース繊維の製造方法］
硫酸化セルロース繊維の製造方法は、特に限定されないが、例えば、セルロース原料と硫酸化試薬を反応させる方法が挙げられる。この製造方法は、繊維形状を保ったままのセルロース繊維を硫酸化試薬で処理することによって、硫酸化試薬と当該セルロース繊維の構成要素であるセルロース微細繊維を反応させることにより、セルロース微細繊維を硫酸エステル化する工程（化学修飾工程）を含む。
【００５０】
（セルロース原料）
上記の化学修飾工程で用いるセルロース繊維（セルロース原料）の具体例としては、特に限定されないが、例えば、植物、動物（例えば、ホヤ類）、藻類、微生物（例えば、酢酸菌）、微生物産生物等を起源とするもの等が挙げられる。植物としては、例えば、木材、綿、竹、麻、ジュート、ケナフ、農地残廃物、布、パルプ、再生パルプ、古紙等が挙げられる。これらの中で、植物由来パルプが好ましい原材料として挙げられる。
【００５１】
植物由来パルプは、例えば、植物原料を化学的、若しくは機械的に、又は両者を併用してパルプ化することで得られる植物由来パルプが挙げられる。具体的な植物由来パルプとしては、例えば、ケミカルパルプ（クラフトパルプ（ＫＰ）、亜硫酸パルプ（ＳＰ））、セミケミカルパルプ（ＳＣＰ）、ケミグランドパルプ（ＣＧＰ）、ケミメカニカルパルプ（ＣＭＰ）、砕木パルプ（ＧＰ）、リファイナーメカニカルパルプ（ＲＭＰ）、サーモメカニカルパルプ（ＴＭＰ）、ケミサーモメカニカルパルプ（ＣＴＭＰ）等が好ましいものとして挙げられる。
【００５２】
また、セルロース原料としては、本実施形態の目的を阻害しない範囲内で化学修飾されていてもよく、即ち、化学変性パルプを用いてもよい。例えば、セルロース繊維表面に存在する一部あるいは大部分の水酸基が酢酸エステル、硝酸エステルを含むエステル化されたもの、またメチルエーテル、ヒドロキシエチルエーテル、ヒドロキシプロピルエーテル、ヒドロキシブチルエーテル、カルボキシメチルエーテル、シアノエチルエーテルを含むエーテル化されたもの、また一級水酸基を酸化させたＴＥＭＰＯ（２，２，６，６−テトラメチルピペリジノオキシラジカル）酸化処理パルプを含むことができる。
【００５３】
本実施形態に使用されるセルロース原料の形状は、特に制限はないが、取り扱いの観点から繊維状、シート状、綿状、粉末状、チップ状、フレーク状が望ましい。
【００５４】
（前処理工程）
嵩密度が１０ｋｇ／ｍ３以上のセルロース原料を用いる場合は、化学修飾工程の反応に先立ち、前処理を行い、嵩密度を０．１〜５．０ｋｇ／ｍ３にしてもよい。この前処理を予め行うことにより、硫酸エステル化工程をより効率的に行うことができる。前処理方法としては、特に限定されないが、機械処理を行うことにより、セルロース原料を適度な嵩密度にすることができる。機械処理としては、使用する機械や処理条件に制限はなく、例えばシュレッダー、ボールミル、振動ミル、石臼、グラインダー、ブレンダー、高速回転ミキサー等が挙げられる。嵩密度は好ましくは、０．１〜５．０ｋｇ／ｍ３であり、より好ましくは０．１〜３．０ｋｇ／ｍ３であり、さらにより好ましくは０．１〜１．０ｋｇ／ｍ３である。
【００５５】
（反応工程）
硫酸エステル化工程において、セルロース繊維と硫酸化試薬との反応（即ち、硫酸エステル化反応）は、硫酸化試薬を含む薬液にセルロース原料（セルロース繊維）を浸漬することにより行うことができる。
【００５６】
硫酸化試薬としては、スルファミン酸が好ましく用いられる。スルファミン酸は、無水硫酸や硫酸水溶液等に比べてセルロース溶解性が小さいだけでなく、酸性度が低いために重合度の保持が可能である。また、強酸性かつ高腐食性のある無水硫酸や硫酸水溶液に対して、スルファミン酸は、取り扱いに制限がなく、大気汚染防止法の特定物質にも指定されていないため、環境に対する負荷が小さい。
【００５７】
スルファミン酸の使用量は、セルロース繊維への置換基の含有量を考慮して適宜調整することができる。スルファミン酸は、例えば、セルロース分子中のアンヒドログルコース単位１モル当たり、好ましくは０．０１〜５０モル使用することができ、より好ましは０．１〜３０モル使用することができる。
【００５８】
硫酸エステル化反応を行う薬液は、硫酸化試薬と溶媒を混合したものであり、更に触媒を添加してもよく、添加しなくてもよい。触媒としては、特に限定されないが、例えば、尿素、アミド類、三級アミン類等が挙げられるが、工業的観点から尿素を用いることが好ましい。触媒の使用量は、特に限定されないが、例えば、セルロース分子中のアンヒドログルコース単位１モル当たり０．００１〜５モルが好ましく、０．００５〜２．５モルがより好ましく、０．０１〜２．０モルが更に好ましい。触媒は、高濃度のものをそのまま用いてもよく、事前に溶媒で希釈して用いてもよい。また、触媒の添加方法は、特に限定されないが、一括添加、分割添加、連続的添加、又はこれらの組合せで行うことができる。
【００５９】
薬液に使用する溶媒は、特に限定されないが、公知の溶媒を使用してもよい。公知の溶媒としては、例えば、水；メタノール、エタノール、プロパノール、ブタノール、オクタノール、ドデカノール等の炭素数１〜１２の直鎖あるいは分岐のアルコール；アセトン、メチルエチルケトン、メチルイソブチルケトン等の炭素数３〜６のケトン；直鎖又は分岐状の炭素数１〜６の飽和炭化水素又は不飽和炭化水素；ベンゼン、トルエン等の芳香族炭化水素；塩化メチレン、クロロホルム等のハロゲン化炭化水素；炭素数２〜５の低級アルキルエーテル；ジオキサン、アセトニトリル、Ｎ，Ｎ−ジメチルホルムアミド、Ｎ，Ｎ−ジメチルアセトアミド、ジメチルスルホキシド、Ｎ−メチルピロリドン、ピリジン等の溶媒が挙げられる。これらは、単独で又は２種以上を混合して用いることができる。上記の溶媒の中では、セルロース原料の膨潤を促進する観点から、たとえば、水または極性有機溶媒がより好ましい。なお、上記溶媒は単独で用いてもよく、２種以上を組み合わせて用いてもよい。溶媒の使用量は、特に限定されないが、例えば、セルロース原料の溶媒含有量（即ち、セルロース原料の乾燥質量に対する溶媒の質量の比率）が１０質量％以上、好ましくは１０〜１００００質量％、より好ましくは２０〜５０００質量％、更に好ましくは５０〜２０００質量％で使用される。溶媒量が少ないほど、洗浄工程の利便性が向上する。
【００６０】
硫酸エステル化反応の温度は０〜１００℃を例示でき、好ましくは１０〜８０℃、さらに好ましくは２０〜７０℃である。この反応温度が低すぎると反応完結に長時間を要する傾向にあり、反応温度が高すぎるとセルロース分子内のグリコシド結合が切断される傾向にある。硫酸エステル化反応は通常３０分〜５時間で完結する。
【００６１】
着色の少ない製品を得るために、更に、硫酸エステル化反応の際に、窒素ガス、ネオンガス、アルゴンガス、ヘリウムガス等の不活性ガスや炭酸ガスを導入してもよい。これらのガスの導入方法としては、例えば、（ｉ）ガスを反応槽に吹き込みながら反応を行う方法、（ｉｉ）反応前に反応槽内をガスで置換した後、反応槽を密閉して反応を行う方法等が挙げられる。工業的見地から、ガスは反応時に使用しないのが好ましい。
【００６２】
また、硫酸化工程の後、必要に応じて更なる化学修飾工程を設けてもよい。化学修飾工程としては、例えば、硫酸化されなかったセルロース繊維表面に存在する一部の水酸基を、酢酸エステル、硝酸エステルによりエステル化する工程、メチルエーテル、ヒドロキシエチルエーテル、ヒドロキシプロピルエーテル、ヒドロキシブチルエーテル、カルボキシメチルエーテル、シアノエチルエーテルによりエーテル化する工程、また一級水酸基を酸化させたＴＥＭＰＯ酸化処理する工程等が挙げられる。
【００６３】
（中和・洗浄工程）
本実施形態では、必要に応じて、硫酸エステル塩を中和する工程を設けてもよい。硫酸エステル塩は、得られた粗製物のｐＨが低下することによって酸性を示した場合、粗製物の保存安定性が低い。そのため、この硫酸エステル塩に塩基性化合物を添加して中和させることにより、ｐＨを中性もしくはアルカリ性に調整することが好ましい。中和に用いる塩基性化合物としては、特に限定されるものではないが、例えば、アルカリ金属水酸化物、アルカリ土類金属水酸化物、その他の無機塩、アミン類、オニウム化合物等が挙げられる。具体的には、例えば、水酸化ナトリウム、水酸化カリウム、水酸化カルシウム、酢酸カルシウム、乳酸カルシウム、シュウ酸カルシウム、水酸化マグネシウム、酢酸マグネシウム、乳酸マグネシウム、シュウ酸マグネシウム、塩基性乳酸アルミニウム、塩基性塩化アルミニウム、アンモニア、メチルアミン、ジメチルアミン、トリメチルアミン、トリエチルアミン、モノエタノールアミン、ジエタノールアミン、トリエタノールアミン、テトラブチルアンモニウムヒドロキシド、テトラブチルホスホニウムヒドロキシド等が挙げられる。なお、本実施形態において、一種以上の塩基性化合物を使用して中和することができる。
【００６４】
また、反応停止の目的、及び／又は、硫酸化試薬残渣、残留触媒、溶媒等の除去の目的で、湿潤状態の化学修飾セルロース繊維を洗浄する工程を設けてもよい。この時、洗浄条件は特に限定されないが、洗浄に使用する溶媒として水、及び／又は、有機溶媒を用いて、反応終了後の化学修飾セルロース繊維を洗浄するのが好ましい。
【００６５】
脱溶媒方法は、特に限定されないが、例えば、遠心沈降法、濾過、プレス処理等を使用できる。ここで、溶媒を完全に除去せず、化学修飾セルロース繊維からなるシートを溶媒で湿潤状態にしておいてもよい。化学修飾セルロース繊維の溶媒含有量（即ち、化学修飾セルロース繊維集合体の乾燥質量に対する溶媒の質量の比率）は１〜５００質量％であることが好ましく、より好ましくは１０〜１００質量％であり、更に好ましくは１０〜５０質量％である。
【００６６】
［水溶性セルロース］
本実施形態のセルロース組成物は、水溶性セルロースを含有する。本明細書において、「水溶性セルロース」とは、２０℃１気圧下において、水に対して、１ｇ／Ｌ以上溶解するセルロースを意味する。水溶性セルロースとしては、２０℃１気圧下において、水に対して、３ｇ／Ｌ以上溶解することが好ましい。
【００６７】
水溶性セルロースは、特に限定されず、例えば、一般的に使用されるものを使用することができる。水溶性セルロースとしては、例えば、メチルセルロース、カルボキシメチルセルロース、硫酸化セルロース、ヒドロキシエチルセルロース、ヒドロキシプロピルメチルセルロース、ヒドロキシブチルメチルセルロース、ヒドロキシエチルメチルセルロース、ヒドロキシエチルエチルセルロース、ヒドロキシプロピルセルロース、カルボキシメチルヒドロキシエチルセルロース等が挙げられる。これらは１種で用いてもよいし、２種以上を組み合わせてもよい。硫酸化セルロース繊維に対する解繊助剤効果に優れる観点から、水溶性セルロースは、カルボキシメチルヒドロキシエチルセルロース、カルボキシメチルセルロース、及び硫酸化セルロースからなる群から選択された１種または２種以上であることが好ましい。
【００６８】
また、水溶性セルロースは、硫酸化セルロース繊維に対する解繊助剤効果に優れる観点から、水溶性セルロースの一部がアニオン性官能基によって置換されていることが好ましい。本明細書において、アニオン性官能基とは、ｐＨ７の水中において半数以上の水素イオンが乖離する官能基を示す。アニオン性官能基としては、特に制限されないが、例えば、カルボキシ基、リン酸基、硫酸基等が挙げられる。アニオン性官能基としては、水溶性セルロースへのアニオン性官能基の導入が容易であるため、カルボキシ基が好ましい。
【００６９】
セルロース組成物において、硫酸化セルロース繊維の含有量に対する水溶性セルロースの含有量の割合（水溶性セルロースの含有量［ｇ］／硫酸化セルロース繊維の含有量［ｇ］）は、特に限定されないが、好ましくは０．００１％以上５００％以下であり、より好ましくは０．００１％以上２３０％以下であり、さらに好ましくは０．００１％以上１００％以下である。この質量比率が０．００１％以上であることにより、解繊助剤としての効果や配向阻害効果を向上させることができる。この質量比率が５００％以下であることにより、硫酸化セルロース繊維単独よりも粘度が低下することを抑制できる。
【００７０】
また、セルロース組成物において、硫酸化セルロース繊維の含有量は、特に限定されないが、０．００１質量％以上５質量％以下が好ましく、０．００１質量％以上４質量％以下がより好ましく、０．０１質量％以上２質量％以下がさらに好ましい。硫酸化セルロース繊維の含有量が０．００１質量％以上であることにより、増粘効果を発揮できる。また、硫酸化セルロース繊維の含有量が５質量％以下であることにより解繊及び／又は撹拌が容易になる。
【００７１】
また、セルロース組成物において、水溶性セルロースの含有量は、特に限定されないが、０．００００１質量％以上２５質量％以下が好ましく、０．０００１質量％以上２０質量％以下がより好ましく、０．００１質量％以上１０質量％以下がさらに好ましい。水溶性セルロースの含有量が０．００００１質量％以上であることにより、解繊助剤としての効果や配向阻害効果を向上させることができる。また、水溶性セルロースの含有量が２５質量％以下であることにより、硫酸化セルロース繊維単独よりも粘度が低下することを抑制できる。
【００７２】
また、セルロース組成物には、効果を妨げない範囲において他の成分を添加してもよい。他の成分としては、特に限定されないが、例えば、当該分野で一般的に使用されるものが挙げられる。他の成分としては、例えば、耐候剤、抗菌剤、抗カビ剤、顔料、充填材、防錆剤、染料、造膜助剤、無機架橋剤、有機架橋剤（例えば、ブロックドイソシアネート系架橋剤、エポキシ系架橋剤、カルボジイミド系架橋剤、オキサゾリン系架橋剤、メラミン系架橋剤等）、シランカップリング剤、ブロッキング防止剤、粘度調整剤、レベリング剤、消泡剤、分散安定剤、光安定剤、酸化防止剤、紫外線吸収剤、無機、有機充填剤、可塑剤、滑剤、帯電防止剤等が挙げられる。
【００７３】
本実施形態のセルロース組成物は、通常の製造方法によって製造することができる。例えば、本実施形態のセルロース組成物は、硫酸化セルロース繊維と、水溶性セルロースと、その他の任意成分とを、所定の方法にて混合する事により製造することができる。具体的には、本実施形態のセルロース組成物は、例えば、精製水に溶解した本実施形態の硫酸化セルロース繊維及び水溶性セルロースを、精製水に攪拌しながら徐々に加えることによって粘ちょう性液体とし、ついで、任意の他の成分を加えて均一にした後、放置することによって製造することができる。
【００７４】
（微細化工程）
一般的に、マイクロオーダーの硫酸化セルロース繊維に対して、機械的解繊による微細化工程を経ることにより、ナノオーダーの硫酸化セルロース繊維を得ることができる。硫酸化セルロース繊維の微細化工程を行う一般的な装置としては、例えば、リファイナー、二軸混錬機（二軸押出機）、高圧ホモジナイザー、媒体撹拌ミル（例えば、ロッキングミル、ボールミル、ビーズミル等）、石臼、グラインダー、振動ミル、サンドグラインダー等が挙げられる。
【００７５】
ここで、本実施形態のセルロース組成物の微細化工程は、セルロース繊維の一部の水酸基が下記式（１）で表される置換基によって修飾されている硫酸化セルロース繊維と、水溶性セルロースと、を含有する溶液を混合する工程である。この工程により、硫酸化セルロース繊維を微細化する。
【００７６】
【化５】
0006831935.tif 000006
〔式中、Ｍは水素イオン、金属イオン、アミン、又はオニウムイオンを示す。〕
【００７７】
微細化工程を経ることにより、上述した（Ａ）から（Ｄ）の条件を満たす硫酸化セルロース繊維を含むセルロース組成物を得ることができる。この製造方法によれば、水溶性セルロースを用いない場合と比較して、簡便に解繊を行うことが可能である。このため、硫酸化セルロース繊維の微細化処理を行う装置としては、例えば、ホモミキサー、ホモディスパー、ジューサーミキサー、プラネタリーミキサー、スタンドミキサー等を用いることができる。
【００７８】
微細化工程における回転数は、特に限定されないが、例えば、２，０００ｒｐｍ以上２０，０００ｒｐｍ以下が好ましく、３，０００ｒｐｍ以上１８，０００ｒｐｍ以下がより好ましく、３，０００ｒｐｍ以上１５，０００ｒｐｍ以下がさらに好ましい。２，０００ｒｐｍ以上であることにより、硫酸化セルロース繊維を効果的に微細化できる。また、２０，０００ｒｐｍ以下であることにより、好ましい繊維形態を保持できる。
【００７９】
微細化工程における攪拌時間は、特に限定されないが、例えば、５分以上１２０分以下が好ましく、５分以上８０分以下がより好ましく、５分以上６０分以下がさらに好ましい。５分以上であることにより、硫酸化セルロース繊維を微細化し、かつ水溶性セルロースと硫酸化セルロース繊維が均一に混ざることで配向阻害効果を向上させることができる。また、１２０分以下であることにより、好ましい繊維形態を保持できる。
【実施例】
【００８０】
以下、実施例により本発明をさらに具体的に説明するが、本発明は以下の実施例に限定されるものではない。なお、例中、「％」とあるのは、特に限定のない限り「質量％」を意味する。
【００８１】
［硫酸化セルロース繊維の合成］
まず、実験に用いる硫酸化セルロース繊維を下記の製造例１〜３に従って合成する。
【００８２】
（製造例１）
まず、反応工程として、スルファミン酸１４．４ｇ（セルロース分子中のアンヒドログルコース単位１モル当たり１．２モル）に、Ｎ，Ｎ−ジメチルホルムアミド（ＤＭＦ）６２０ｇを添加した後、３０分撹拌を行った。その後、室温（２５℃）下において、セルロース原料として針葉樹クラフトパルプ２０．０ｇを添加した。その後、５５℃で４時間反応させた後、室温（２５℃）まで冷却した。次に、繊維を取り出した後に、水で洗浄した後、中和剤として２Ｎ水酸化ナトリウム水溶液を添加することにより、ｐＨを７．６に調整した。その後、脱水を行うことによって、硫酸化セルロース繊維Ａ１を得た。
【００８３】
（製造例２）
反応工程においてスルファミン酸の仕込み量を２３．９ｇとした点以外は、製造例１と同様の手順により硫酸化セルロース繊維Ａ２を得た。
【００８４】
（製造例３）
反応工程においてスルファミン酸の仕込み量を４１．９ｇとした点以外は、製造例１と同様の手順により硫酸化セルロース繊維Ａ３を得た。
【００８５】
（評価）
製造例１〜３により得られたセルロース繊維について硫酸基量と、結晶化度とを測定した。測定結果を表１に示す。各測定の詳細については、以下に示す。
【００８６】
・硫酸基量（ｍｍｏｌ／ｇ）
硫酸基量は、電位差滴定により算出した。ここで、硫酸基量は、硫酸化セルロース繊維の含有量に対する置換基の含有量（置換基の含有量［ｍｍｏｌ］／硫酸化セルロース繊維の含有量［ｇ］）と同義である。乾燥質量を精秤した硫酸化セルロース繊維試料を用いて、固形分率０．５％に調製した硫酸化セルロース繊維の水分散体を６０ｍＬ調製した。その後、１Ｎ塩酸水溶液によって、水分散体のｐＨを約１．０とした。その後、ろ過及び水洗浄をした後、硫酸エステル化セルロース繊維を再び固形分率０．５％となるように水に再分散させた。その後、０．１Ｎ水酸化カリウム水溶液を滴下することにより電位差測定を行った。そして、この滴下量を用いて硫酸基量を算出した。
【００８７】
・セルロースＩ型結晶化度（％）
硫酸化セルロース繊維のＸ線回折強度を、Ｘ線回折法を用いて測定した。そして、その測定結果からＳｅｇａｌ法を用いて、下記式により結晶化度を算出した。
セルロースＩ型結晶化度（％）＝〔（Ｉ２２．６−Ｉ１８．５）/Ｉ２２．６〕×１００
【００８８】
上記式中、Ｉ２２．６は、Ｘ線回折における格子面（２００面）（回折角２θ＝２２．６°）の回折強度を示し、Ｉ１８．５は、アモルファス部（回折角２θ＝１８．５°）の回折強度を示す。また、サンプルのＸ線回折強度の測定は、株式会社リガク製の「ＲＩＮＴ２２００」を用い、以下の条件にて実施した。
Ｘ線源：Ｃｕ／Ｋα―ｒａｄｉａｔｉｏｎ
管電圧：４０ｋＶ
管電流：３０ｍＡ
測定範囲：回折角２θ＝５〜３５°
Ｘ線のスキャンスピード：１０°／ｍｉｎ
【００８９】
［ＴＥＭＰＯ酸化セルロース繊維の合成］
比較例に用いるＴＥＭＰＯ酸化セルロース繊維について、製造例４に従って合成した。
【００９０】
（製造例４）
針葉樹クラフトパルプ２．０ｇに、水１５０ｍL、臭化ナトリウム０．２５ｇ、２，２，６，６−テトラメチルピペリジノオキシラジカル（ＴＥＭＰＯ）０．０２５ｇを加えた後、十分撹拌させた。その後、１３質量％次亜塩素酸ナトリウム水溶液を、上記パルプ１．０ｇに対して次亜塩素酸ナトリウム量が１０ｍｍｏｌ／ｇとなるように加えることにより、反応を開始した。さらに、反応中のｐＨが１０〜１１に保持するように０．５Ｎ水酸化ナトリウム水溶液を滴下しながら、４５分間反応させた。反応後、０．１Ｎ塩酸を加えてｐＨを７．０とした後、脱水を行うことにより、ＴＥＭＰＯ酸化セルロース繊維Ｂ１を得た。
【００９１】
（評価）
製造例４により得られたＴＥＭＰＯ酸化セルロース繊維Ｂ１についてカルボキシ基量と、結晶化度とを測定した。なお、カルボキシ基量の測定方法は以下の方法で行い、結晶化度の測定方法は硫酸化セルロース繊維の評価と同様の手法で行った。測定結果を表１に示す。
【００９２】
・カルボキシ基量
上記セルロース繊維０．２５ｇを水に分散させたセルロース水分散体６０ｍｌを調製した後、０．１Ｎの塩酸水溶液によってｐＨを約２．５とした。その後、０．０５Ｍの水酸化ナトリウム水溶液を滴下することにより、電気伝導度測定を行った。測定は、ｐＨが１１になるまで続けた。電気伝導度の変化が緩やかな弱酸の中和段階において、消費された水酸化ナトリウム量（Ｖ）を用いて、下記式に基づいてカルボキシ基量を求めた。
カルボキシ基量［ｍｍｏｌ／ｇ］＝Ｖ［ｍｌ］×（０．０５／セルロース質量［ｇ］）
【００９３】
［水溶性セルロースの合成］
水溶性セルロースとして用いる硫酸化セルロースを製造例５に従って合成した。
【００９４】
（製造例５）
結晶性セルロース５０．０ｇにＤＭＦ１５０ｍＬを加えた後、１時間撹拌させた。１８質量％無水硫酸―ＤＭＦ溶液４８０ｍＬを氷冷下でゆっくり滴下した後、室温（２５℃）で６時間反応させた。その後、反応液を５℃まで冷却した後、氷冷下において反応液を水４００ｇに滴下した。ｐＨが１０となるよう５Ｎ水酸化ナトリウム水溶液を加えた後、さらに１Ｎ塩酸を加えることにより、ｐＨを７．０とした。その後、析出物を濾別した後、ろ液をイソプロピルアルコール２Ｌに滴下した後、ろ過及びろ物の乾燥を行うことにより、水溶性セルロースとしての硫酸化セルロースを得た。
【００９５】
（その他の水溶性セルロース）
その他の水溶性セルロースとして、以下のものを用いた。
・カルボキシメチルセルロース（ＣＭＣ）（第一工業製薬社製  セロゲンＷＳ−Ａ）
・ヒドロキシエチルセルロース（ＨＥＣ）（三晶社製  ＳＡＮＨＥＣ）
・ヒドロキシプロピルメチルセルロース（ＨＰＭＣ）（三晶社製  ＮＥＯＶＩＳＣＯ  ＭＣ）
【００９６】
［水溶性セルロースの調製］
上述の水溶性セルロースを乾燥固形分量が１．０ｇとなるように秤量した後、水を添加し、その後、一日スターラーで撹拌することにより１質量％のセルロース溶液を得た。
【００９７】
【表１】
0006831935.tif 000007
【００９８】
［セルロース組成物の調製］
次に、上記製造方法により得られたセルロース繊維等を用いてセルロース組成物を調製した。
【００９９】
（実施例１）
製造例１により得られた硫酸化セルロース繊維Ａ１  ６．７ｇ（固形分濃度１５％）に水９３．３ｍＬを加え固形分濃度が１％となるように調製した。その後、硫酸化セルロース溶液を５．０ｇ添加した後、ホモミキサー（プライミクス社製  ホモミキサーＭＡＲＫＩＩ２．５型）によって１０，０００ｒｐｍで３０分間撹拌することにより、セルロース組成物を調製した。
【０１００】
（実施例２〜１１）
製造例１〜３により得られた硫酸化セルロース繊維を用いて、表２、３に示す条件となるように、実施例１と同様の操作を行うことでセルロース組成物を調製した。
【０１０１】
（比較例１）
製造例１により得られた硫酸化セルロース繊維Ａ１  ６．７ｇ（固形分濃度１５％）に水９３．３ｍＬを加え固形分濃度が１％となるように調製した。その後、ホモミキサー（プライミクス社製  ホモミキサーＭＡＲＫＩＩ２．５型）によって１０，０００ｒｐｍで６０分間撹拌することにより、セルロース組成物を調製した。
【０１０２】
（比較例２）
製造例１により得られた硫酸化セルロース繊維Ａ１の代わりに製造例３により得られた硫酸化セルロース繊維Ａ３を用いた点、ホモミキサーによる攪拌時間を１０分とした点以外は、比較例１と同様の操作でセルロース組成物を調製した。
【０１０３】
（比較例３）
製造例１により得られた硫酸化セルロース繊維Ａ１の代わりに製造例４により得られたＴＥＭＰＯ酸化セルロース繊維Ｂ１を用いた点、ホモミキサーによる攪拌時間を３０分とした点以外は、比較例１と同様の操作でセルロース組成物を調製した。
【０１０４】
（比較例４，５）
水溶性セルロースを用いた点以外は、表３に示す条件となるように、比較例３と同様の操作でセルロース組成物を調製した。
【０１０５】
（評価）
実施例及び比較例について、以下の測定及び評価を行った。
【０１０６】
・数平均繊維径、数平均繊維長及び平均アスペクト比
セルロース繊維の平均繊維径及び平均繊維長は、光学顕微鏡又は原子間力顕微鏡（ＡＦＭ）で観察した繊維５０本の数平均値である。また、平均アスペクト比は、数平均繊維長／数平均繊維径の値である。
【０１０７】
・粘度（初期粘度、長期撹拌後粘度、粘度低下率）
セルロース組成物５０．０ｇに水５０ｍＬを加えた後、ホモミキサーを用いて８，０００ｒｐｍ、５分間撹拌した。そして、脱気した後、１００ｍＬのスクリュー管に移し、１日静置した。２５℃１気圧の条件下において、ＢＭ型粘度計を用いて６ｒｐｍで３分間攪拌させた後のサンプルの粘度を、「初期粘度」とした。
【０１０８】
さらに、このサンプルを、２００ｍＬのビーカーに移した後、スターラーで２週間撹拌した後、再度脱気した。その後、このサンプルを１００ｍＬのスクリュー管に移し、１日静置した。そして、２５℃１気圧の条件下において、ＢＭ型粘度計を用いて６ｒｐｍで３分間攪拌させた後のサンプルの粘度を、「長期撹拌後粘度」とした。
【０１０９】
また、長期撹拌後粘度と、初期粘度と、以下の式とを用いて、「粘度低下率」を算出した。
粘度低下率（％）＝〔１−（長期撹拌後粘度／初期粘度）〕×１００
【０１１０】
・複屈折
初期粘度を測定したサンプルと、長期撹拌後粘度を測定したサンプルと、を、それぞれ２枚の偏光板で挟んだ後、複屈折の有無を目視にて観察した。複屈折の判定の基準を以下に示す。
〇：複屈折が全部に見える。
△：複屈折が一部に見える。
×：複屈折が見えない。
【０１１１】
・透明度
セルロース組成物５０．０ｇに水５０ｍＬを加えた後、ホモミキサーを用いて８，０００ｒｐｍ、５分間撹拌した。そして、脱気した後、一日静置した。波長６６０ｎｍにおけるこの溶液の透過率を分光光度計により測定した。
【０１１２】
・スプレー性
セルロース組成物５０．０ｇに水５０ｍＬを加え、ホモミキサーを用いて８，０００ｒｐｍ、５分間撹拌した後、スプレー容器（サンラテック社製分注瓶（スプレー式）Ｓ−５０）に入れ、噴射を試みた。そして、噴射の可否を目視で観察した。スプレー性の判定の基準を以下に示す。
〇：ノズルからミスト状に噴射される。
△：ノズルから噴射されるがミスト状ではない。
×：ノズルから噴射できない。
【０１１３】
・沈降抑制効果
容量２００ｍＬのポリカップに、水性セルロース組成物１０．０ｇと水９０ｍＬとを加えた後、ホモミキサーを用いて８，０００ｒｐｍ、５分間撹拌することにより、固形分濃度が０．１質量％のセルロース組成物を得た。得られたセルロース組成物にアルミナ（粒子径０．５μｍ）１．０ｇを添加した後、ホモディスパー（プライミクス社製、ホモディスパー２．５型）を用いて２，０００ｒｐｍ、２時間撹拌した。その後、この分散液を直径３ｃｍ×３０ｃｍ長の目盛付試験管に２５ｍＬ移した後、２５℃で３日静置した。その後、この分散液の離水量を測定し、この離水量と以下の式とを用いて、沈降度を算出した。
沈降度＝離水量（ｍＬ）／２５（ｍＬ）
【０１１４】
沈降抑制効果の判定の基準を以下に示す。
〇：沈降度が０．１未満
△：沈降度が０．１以上、０．３未満
×：０．３以上
【０１１５】
得られた結果を、以下の表に示す。
【０１１６】
【表２】
0006831935.tif 000008
【０１１７】
【表３】
0006831935.tif 000009
【０１１８】
上述の結果から以下のことが分かった。つまり、表２、３の結果から、実施例１〜１１と比較例１〜３とを比較することにより、水溶性セルロースを含むことによって、高圧解繊処理を行わずに攪拌処理のみで、繊維幅が小さいとともに、アスペクト比が所定の範囲内の微細繊維状セルロースを得ることができることが分かった。そして、この結果として、実施例のセルロース組成物によれば、スプレー性が良好であり、粘度低下率が低くかつ透明度に優れ、沈降抑制効果に優れるゲルを得ることが可能であることが分かった。
【０１１９】
また、実施例１〜１１と比較例１〜３とを比較することによって、実施例において、複屈折が観察されていることから、ネットワーク構造が形成されていることが分かった。この結果として、本実施例のセルロース組成物は、長期攪拌後においてもネットワーク構造が維持されるために粘度の低下が抑制され、また、同一方向に流れる攪拌系においても品質の低下を抑制できた。このような効果を奏する原因は定かではないが、水溶性セルロースが硫酸化セルロース繊維の配向を一部において阻害するためと推定される。
【０１２０】
一方、比較例１〜３は、水溶性セルロースが含まれないため、解繊が進まず、この結果として、繊維径が太く、粘度や透明度が低い結果となった。また、比較例４，５は水溶性セルロースを含むが、硫酸化セルロース繊維を含まないため、同程度の置換基量を有する実施例３と比較して、平均繊維幅が太く、粘度及び透明度が低かった。
【産業上の利用可能性】
【０１２１】
本実施形態のセルロース組成物は、例えば、増粘剤に用いることができる。特に、長期攪拌後における粘度の安定性に優れることから、この性能が求められる化粧品、塗料、インク等の分野に好適に用いることができる。
【０１２２】
本発明は、上述の実施形態に限られるものではなく、その趣旨を逸脱しない範囲において種々の構成で実現することができる。例えば、発明の概要の欄に記載した各形態中の技術的特徴に対応する実施形態、実施例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【符号の説明】
【０１２３】
Ｐ１…点
Ｐ２…点
Ｆ…繊維
【要約】
【課題】従来よりも簡便な方法で解繊処理を行う技術を提供する。
【解決手段】セルロース組成物は、セルロース繊維の一部の水酸基が所定の式で表される置換基によって修飾されている硫酸化セルロース繊維と、水溶性セルロースと、を含有することを特徴とする。
【選択図】なし【図１】
0006831935.tif 000011